(57)【要約】【課題】  捲縮付与工程での糸切れ発生を効果的に防止できると共に捲縮付与装置内への糸の供給をスムーズになし得てポリ乳酸捲縮糸を製造効率良く製造できる製造方法を提供する。【解決手段】  ポリ乳酸を紡糸して紡糸糸を得る紡糸工程と、前記紡糸糸を延伸し該糸の緊張状態を保持した状態で熱セットする延伸工程と、前記延伸された糸に捲縮を付与する捲縮工程とを包含することを特徴とする製造方法でポリ乳酸捲縮糸を製造する。延伸ローラ３より下流側に配置されたテンション付与装置４によって糸の緊張状態を保持するようにするのが好ましい。【選択図】  図１
2005330610.tif 000002
【特許請求の範囲】
【請求項１】
ポリ乳酸を紡糸して紡糸糸を得る紡糸工程と、
前記紡糸糸を延伸ローラにより延伸し該糸の緊張状態を保持した状態で熱セットする延伸工程と、
前記延伸された糸に捲縮を付与する捲縮工程とを包含することを特徴とするポリ乳酸捲縮糸の製造方法。
【請求項２】
ポリ乳酸を紡糸して紡糸糸を得る紡糸工程と、
前記紡糸糸を１００〜１６０℃に設定された延伸ローラにより３〜６倍に延伸し該糸の緊張状態を保持した状態で熱セットする延伸工程と、
前記延伸された糸に捲縮を付与する捲縮工程とを包含することを特徴とするポリ乳酸捲縮糸の製造方法。
【請求項３】
ポリ乳酸を紡糸して紡糸糸を得る紡糸工程と、
前記紡糸糸を１００〜１６０℃に設定された延伸ローラにより３〜６倍に延伸しつつ該糸の緊張状態を保持した状態で前記１００〜１６０℃に設定された延伸ローラにより熱セットを行う延伸工程と、
前記延伸された糸に捲縮を付与する捲縮工程とを包含することを特徴とするポリ乳酸捲縮糸の製造方法。
【請求項４】
ポリ乳酸を紡糸口金から押出してフィラメントを得、該フィラメントを冷風で冷却した後、フィラメントを油剤で被覆することによって紡糸糸を得る紡糸工程と、
前記紡糸糸を延伸ローラにより延伸し該糸の緊張状態を保持した状態で熱セットする延伸工程と、
前記延伸された糸に捲縮を付与する捲縮工程と、
前記捲縮糸を該糸のガラス転移温度よりも低い温度まで冷却する工程とを包含することを特徴とするポリ乳酸捲縮糸の製造方法。
【請求項５】
ポリ乳酸を紡糸口金から押出してフィラメントを得、該フィラメントを冷風で冷却した後、フィラメントを油剤で被覆することによって紡糸糸を得る紡糸工程と、
前記紡糸糸を１００〜１６０℃に設定された延伸ローラにより３〜６倍に延伸し該糸の緊張状態を保持した状態で熱セットする延伸工程と、
前記延伸された糸に捲縮を付与する捲縮工程と、
前記捲縮糸を該糸のガラス転移温度よりも低い温度まで冷却する工程とを包含することを特徴とするポリ乳酸捲縮糸の製造方法。
【請求項６】
ポリ乳酸を紡糸口金から押出してフィラメントを得、該フィラメントを冷風で冷却した後、フィラメントを油剤で被覆することによって紡糸糸を得る紡糸工程と、
前記紡糸糸を１００〜１６０℃に設定された延伸ローラにより３〜６倍に延伸しつつ該糸の緊張状態を保持した状態で前記１００〜１６０℃に設定された延伸ローラにより熱セットを行う延伸工程と、
前記延伸された糸に捲縮を付与する捲縮工程と、
前記捲縮糸を該糸のガラス転移温度よりも低い温度まで冷却する工程とを包含することを特徴とするポリ乳酸捲縮糸の製造方法。
【請求項７】
前記延伸ローラより下流側に配置されたテンション付与装置によって前記糸の緊張状態を保持する請求項３または６に記載のポリ乳酸捲縮糸の製造方法。
【請求項８】
前記紡糸糸に０．０１〜０．３ｃＮ／ｄＴの張力を付与して前記糸の緊張状態を保持する請求項１〜７のいずれか１項に記載のポリ乳酸捲縮糸の製造方法。
【請求項９】
前記紡糸工程と前記延伸工程の間で、前記延伸ローラより上流側に配置された設定温度が１００℃を超えて１５０℃以下の予熱ローラを用いて前記紡糸糸の予熱を行う請求項１〜８のいずれか１項に記載のポリ乳酸捲縮糸の製造方法。
【請求項１０】
前記捲縮工程において、延伸された糸に加熱流体捲縮付与装置を用いて１１０〜１６０℃の加熱流体を接触させることによって糸に捲縮を付与する請求項１〜９のいずれか１項に記載のポリ乳酸捲縮糸の製造方法。
【請求項１１】
前記紡糸糸の断面形状が異形度１．５以下の略円形状である請求項１〜１０のいずれか１項に記載のポリ乳酸捲縮糸の製造方法。
【請求項１２】
前記紡糸糸が丸断面糸である請求項１〜１０のいずれか１項に記載のポリ乳酸捲縮糸の製造方法。
【請求項１３】
前記紡糸工程において、ポリ乳酸１００質量部に対して顔料が０．１〜１．０質量部混合された原着ポリ乳酸を紡糸して紡糸糸を得る請求項１〜１２のいずれか１項に記載のポリ乳酸捲縮糸の製造方法。
【請求項１４】
請求項１〜１３のいずれか１項に記載の製造方法で製造されたポリ乳酸捲縮糸。
【請求項１５】
カーペット用として用いられる請求項１４に記載のポリ乳酸捲縮糸。
【請求項１６】
請求項１４に記載のポリ乳酸捲縮糸を構成繊維の少なくとも一部に用いて構成されたカーペット。
【発明の詳細な説明】
【技術分野】
【０００１】
この発明は、例えば、カーペットの構成糸として好適に用いられる十分な強度を備えたポリ乳酸捲縮糸及び該ポリ乳酸捲縮糸を生産性良く製造する方法に関する。
【背景技術】
【０００２】
ポリ乳酸は、トウモロコシ等の澱粉から得られる乳酸を原料とする生分解性樹脂であり、微生物等により水と二酸化炭素に分解されることから、自然の物質循環サイクルに適合していて地球環境にやさしい素材として注目されている。
【０００３】
近年、このような生分解性樹脂であるポリ乳酸からなる繊維、捲縮糸等を用いて繊維製品を構成することが種々提案されている（特許文献１〜３参照）。このようなポリ乳酸糸は、一般に、ポリ乳酸を溶融紡糸し、油剤を付与してワインダーに巻き取った後、延伸ローラで延伸熱処理し、捲縮付与装置で捲縮を付与してから冷却し巻き取ることによって製造される（特許文献１参照）。
【特許文献１】特開２００２−１０５７５２号公報（請求項１〜３、段落００２１〜００３４）
【特許文献２】特開２００３−２９３２３２号公報（請求項１〜５、段落００４８）
【特許文献３】特開平１１−２９３５１７号公報
【発明の開示】
【発明が解決しようとする課題】
【０００４】
しかしながら、上記特許文献１に記載の製造方法では、延伸ロール上で周回させた糸に弛みが生じてしまって、次の加熱流体捲縮付与装置内に糸をスムーズに投入できないトラブルが生じやすく、このために製造効率が非常に悪いという問題があった。また、延伸された糸に強力がなく加熱流体捲縮付与装置に投入した際に糸切れを多発して安定状態に製造することができないという問題もあった。
【０００５】
この発明は、かかる技術的背景に鑑みてなされたものであって、捲縮付与工程での糸切れ発生を効果的に防止できると共に捲縮付与装置内への糸の供給をスムーズになし得てポリ乳酸捲縮糸を製造効率良く製造できる製造方法及び該方法で製造されたポリ乳酸捲縮糸並びに該糸を用いたカーペットを提供することを目的とする。
【課題を解決するための手段】
【０００６】
上記目的を達成するために、本発明は以下の手段を提供する。
【０００７】
［１］ポリ乳酸を紡糸して紡糸糸を得る紡糸工程と、前記紡糸糸を延伸ローラにより延伸し該糸の緊張状態を保持した状態で熱セットする延伸工程と、前記延伸された糸に捲縮を付与する捲縮工程とを包含することを特徴とするポリ乳酸捲縮糸の製造方法。
【０００８】
［２］ポリ乳酸を紡糸して紡糸糸を得る紡糸工程と、前記紡糸糸を１００〜１６０℃に設定された延伸ローラにより３〜６倍に延伸し該糸の緊張状態を保持した状態で熱セットする延伸工程と、前記延伸された糸に捲縮を付与する捲縮工程とを包含することを特徴とするポリ乳酸捲縮糸の製造方法。
【０００９】
［３］ポリ乳酸を紡糸して紡糸糸を得る紡糸工程と、前記紡糸糸を１００〜１６０℃に設定された延伸ローラにより３〜６倍に延伸しつつ該糸の緊張状態を保持した状態で前記１００〜１６０℃に設定された延伸ローラにより熱セットを行う延伸工程と、前記延伸された糸に捲縮を付与する捲縮工程とを包含することを特徴とするポリ乳酸捲縮糸の製造方法。
【００１０】
［４］ポリ乳酸を紡糸口金から押出してフィラメントを得、該フィラメントを冷風で冷却した後、フィラメントを油剤で被覆することによって紡糸糸を得る紡糸工程と、前記紡糸糸を延伸ローラにより延伸し該糸の緊張状態を保持した状態で熱セットする延伸工程と、前記延伸された糸に捲縮を付与する捲縮工程と、前記捲縮糸を該糸のガラス転移温度よりも低い温度まで冷却する工程とを包含することを特徴とするポリ乳酸捲縮糸の製造方法。
【００１１】
［５］ポリ乳酸を紡糸口金から押出してフィラメントを得、該フィラメントを冷風で冷却した後、フィラメントを油剤で被覆することによって紡糸糸を得る紡糸工程と、前記紡糸糸を１００〜１６０℃に設定された延伸ローラにより３〜６倍に延伸し該糸の緊張状態を保持した状態で熱セットする延伸工程と、前記延伸された糸に捲縮を付与する捲縮工程と、前記捲縮糸を該糸のガラス転移温度よりも低い温度まで冷却する工程とを包含することを特徴とするポリ乳酸捲縮糸の製造方法。
【００１２】
［６］ポリ乳酸を紡糸口金から押出してフィラメントを得、該フィラメントを冷風で冷却した後、フィラメントを油剤で被覆することによって紡糸糸を得る紡糸工程と、前記紡糸糸を１００〜１６０℃に設定された延伸ローラにより３〜６倍に延伸しつつ該糸の緊張状態を保持した状態で前記１００〜１６０℃に設定された延伸ローラにより熱セットを行う延伸工程と、前記延伸された糸に捲縮を付与する捲縮工程と、前記捲縮糸を該糸のガラス転移温度よりも低い温度まで冷却する工程とを包含することを特徴とするポリ乳酸捲縮糸の製造方法。
【００１３】
［７］前記延伸ローラより下流側に配置されたテンション付与装置によって前記糸の緊張状態を保持する前項３または６に記載のポリ乳酸捲縮糸の製造方法。
【００１４】
［８］前記紡糸糸に０．０１〜０．３ｃＮ／ｄＴの張力を付与して前記糸の緊張状態を保持する前項１〜７のいずれか１項に記載のポリ乳酸捲縮糸の製造方法。
【００１５】
［９］前記紡糸工程と前記延伸工程の間で、前記延伸ローラより上流側に配置された設定温度が１００℃を超えて１５０℃以下の予熱ローラを用いて前記紡糸糸の予熱を行う前項１〜８のいずれか１項に記載のポリ乳酸捲縮糸の製造方法。
【００１６】
［１０］前記捲縮工程において、延伸された糸に加熱流体捲縮付与装置を用いて１１０〜１６０℃の加熱流体を接触させることによって糸に捲縮を付与する前項１〜９のいずれか１項に記載のポリ乳酸捲縮糸の製造方法。
【００１７】
［１１］前記紡糸糸の断面形状が異形度１．５以下の略円形状である前項１〜１０のいずれか１項に記載のポリ乳酸捲縮糸の製造方法。
【００１８】
［１２］前記紡糸糸が丸断面糸である前項１〜１０のいずれか１項に記載のポリ乳酸捲縮糸の製造方法。
【００１９】
［１３］前記紡糸工程において、ポリ乳酸１００質量部に対して顔料が０．１〜１．０質量部混合された原着ポリ乳酸を紡糸して紡糸糸を得る前項１〜１２のいずれか１項に記載のポリ乳酸捲縮糸の製造方法。
【００２０】
［１４］前項１〜１３のいずれか１項に記載の製造方法で製造されたポリ乳酸捲縮糸。
【００２１】
［１５］カーペット用として用いられる前項１４に記載のポリ乳酸捲縮糸。
【００２２】
［１６］前項１４に記載のポリ乳酸捲縮糸を構成繊維の少なくとも一部に用いて構成されたカーペット。
【発明の効果】
【００２３】
［１］〜［６］の発明では、紡糸糸を延伸し該糸の緊張状態を保持した状態で熱セットするから、延伸ローラ上で弛みなく糸を周回させることができ、これにより捲縮付与装置内への糸の供給をスムーズに行い得てポリ乳酸捲縮糸を製造効率良く製造することができる。また得られたポリ乳酸捲縮糸は十分な強度を備えたものとなるから、捲縮付与工程での糸切れ発生を効果的に防止できると共に、この捲縮糸を用いてカーペット等の製品を構成した際に耐久性の良いものを提供することができる。
【００２４】
また、［２］［３］［５］［６］の発明では、紡糸糸を１００〜１６０℃の温度で３〜６倍に延伸するから、糸の強度を一層向上させることができる。
【００２５】
また、［４］［５］［６］の発明では、ポリ乳酸を紡糸口金から押出してフィラメントを得、該フィラメントを冷風で冷却した後、フィラメントを油剤で被覆することによって紡糸糸を得るから、生産効率良く紡糸糸を製造できると共に、油剤の被覆により糸に平滑性や帯電防止性を付与することができる。更に、捲縮糸を該糸のガラス転移温度よりも低い温度まで冷却するので、十分な捲縮が付与されたポリ乳酸嵩高捲縮糸を製造することができる。
【００２６】
［７］の発明では、延伸ローラより下流側に配置されたテンション付与装置によって糸の緊張状態を保持するので、延伸ローラ上で周回させる糸に弛みが生じることを確実に防止することができて、製造効率を一層向上させることができる。
【００２７】
［８］の発明では、紡糸糸に０．０１〜０．３ｃＮ／ｄＴの張力を付与して糸の緊張状態を保持するので、延伸ローラ上で周回させる糸に弛みが生じることをより確実に防止することができる。
【００２８】
［９］の発明では、１００℃を超えて１５０℃以下の予熱ローラを用いて紡糸糸の予熱を行うので、この後の延伸を十分に行うことができる。
【００２９】
［１０］の発明では、単糸を融着させることなく十分な捲縮を付与することができる。
【００３０】
［１１］の発明では、糸の断面形状が異形度１．５以下の略円形状であるから、得られた捲縮糸は摩擦等があっても摩耗し難いものとなり、摩擦に強い糸を製造できる。
【００３１】
［１２］の発明では、丸断面糸であるから、より一層摩擦に強い糸を製造することができる。
【００３２】
［１３］の発明では、紡糸原料として原着ポリ乳酸を用いているから、後工程として加熱処理のある染色工程を設けなくて済み、これにより加熱処理による悪影響（機械的強度の低下等）を回避することができる利点がある。即ち、優れた強度を備えた捲縮糸を製造できる。
【００３３】
［１４］の発明では、十分な強度を備えたポリ乳酸捲縮糸が提供される。
【００３４】
［１５］の発明では、十分な強度を備えたカーペット用ポリ乳酸捲縮糸が提供される。
【００３５】
［１６］の発明では、生分解性機能を有した地球環境に優しいカーペットが提供され得る。
【発明を実施するための最良の形態】
【００３６】
以下、この発明に係るポリ乳酸捲縮糸の製造方法について説明する。
【００３７】
まず、ポリ乳酸を紡糸して紡糸糸を得る（紡糸工程）。図１に示すように、押出機（１２）内でポリ乳酸を溶融混練した後、押出機（１２）の先端に取り付けられた紡糸口金（１３）の１ないし複数のノズルからポリ乳酸を押出してフィラメントを形成する。
【００３８】
前記ポリ乳酸としては、ポリ乳酸に顔料が混合されてなる原着ポリ乳酸を用いるのが好ましい。例えば、図１に示すように、ポリ乳酸投入口（１０）からポリ乳酸を投入すると共に顔料投入口（１１）から顔料を投入して押出機（１２）内で溶融混練した後、紡糸口金（１３）から押出して紡糸して紡糸糸を得る。混合量は、ポリ乳酸１００質量部に対して顔料０．１〜１．０質量部とするのが好ましい。０．１質量部未満では顔料ムラに起因する色斑が発生し易くなるので好ましくない。また１．０質量部を超えるとフィルター詰まりによる口金パックの交換頻度が増加するし、糸切れの増加に繋がるので好ましくない。前記押出機（１２）における溶融混練温度は２１０〜２３０℃に設定するのが好ましい。なお、原料として乾燥したポリ乳酸を用いる場合には１軸押出機を用いるのが好ましく、一方原料として乾燥が不十分なポリ乳酸を用いる場合には２軸押出機を用いるのが好ましい。
【００３９】
前記ポリ乳酸としては、乳酸モノマーを重合して得られるポリマーが好適に用いられるが、この他に、この発明の効果を阻害しない範囲であれば、他の成分を共重合したもの又は他のポリマーをブレンドしたものを用いても良い。なお、乳酸にはＬ体とＤ体の光学異性体が存在するが、Ｌ体の含有比率が９５質量％以上であるポリ乳酸を用いるのが好ましい。
【００４０】
次に、前記紡糸口金（１３）から押出されたフィラメントを冷風装置（１４）からの冷風によって冷却する（図１参照）。しかる後、前記フィラメントに油剤付与装置（１５）でもって油剤を付与した後、糸を集束して紡糸糸を得る。このような油剤を付与することによって糸に平滑性や帯電防止性等を付与することができる。
【００４１】
前記紡糸糸の断面形状は、異形度１．５以下の略円形状とするのが好ましい。このような断面形状にすることによって摩擦等があっても摩耗し難いものとなる、即ち摩擦に強い糸が得られる。中でも、前記紡糸糸は丸断面糸であるのが特に好ましい。なお、前記異形度とは、単糸断面の外接円直径（Ｂ）と内接円直径（Ａ）の比Ｂ／Ａである（図２参照）。
【００４２】
次いで、前記紡糸糸を予熱ローラ（２）に導き、この予熱ローラ（２）で紡糸糸の予熱を行う。この時、予熱ローラ（２）の温度を１００℃を超えて１５０℃以下の範囲の温度に設定するのが好ましい。１００℃以下では延伸が困難で延伸倍率を上げにくく低強度になるので好ましくないし、１５０℃を超えると単糸の融着が発生しやすくなるので好ましくない。中でも、前記予熱ローラ（２）の温度は１３０〜１５０℃に設定するのが特に好ましい。１３０℃以上に設定すれば５倍以上の延伸が十分に可能になる。
【００４３】
しかる後、前記紡糸糸を予熱ローラ（２）から延伸ローラ（３）に導き、この過程で紡糸糸を延伸する。この時、延伸ローラ（３）の温度を１００〜１６０℃に設定して３〜６倍に延伸するのが好ましい。１００℃未満では延伸が困難で延伸倍率を上げにくく低強度になるので好ましくないし、１６０℃を超えると単糸の融着が発生しやすくなるので好ましくない。延伸倍率が３倍未満では十分な強度が得られなくなるので好ましくないし、一方延伸倍率が６倍を超えると毛羽が顕著に発生するので好ましくない。
【００４４】
なお、前記延伸工程では、前記延伸ローラ（３）に導かれた糸は、該延伸ローラ（３）より下流側に配置されたテンション付与装置（４）によって緊張状態に保持されており、この緊張状態で前記延伸ローラ（３）により糸の熱セットも行われる。このように糸を延伸ローラ（３）上で緊張状態に保持することによって、糸の弛みの発生を防止しながら延伸ローラ（３）上で熱処理を行うことができるので、延伸ローラ（３）上に周回させた糸に弛みが生じることがなく、捲縮付与装置（５）内への糸の供給をスムーズに行わせることができる。この時、前記テンション付与装置（４）によって糸に０．０１〜０．３ｃＮ／ｄＴ（デシテックス）の張力を付与して糸の緊張状態を保持するのが好ましい。本実施形態では、前記テンション付与装置（４）として引き取りローラが用いられている。なお、前記テンション付与装置（４）として引き取りローラを用いる場合において、引き取りローラの引き取り速度は、延伸ローラ（３）の引き取り速度の１倍を超えて１．０３倍以下の範囲に設定するのが好ましい。
【００４５】
次に、前記熱セットが行われた延伸糸を捲縮付与装置（５）に導き、該捲縮付与装置（５）によって糸に捲縮を与え嵩高性を付与する（捲縮工程）。中でも、加熱流体捲縮付与装置（５）を用いて１１０〜１６０℃の加熱流体を接触させることによって糸に捲縮を付与せしめるのが好ましい。１１０℃未満では十分な捲縮を付与できないので好ましくない。一方１６０℃を超えると単糸を融着させることがあるので好ましくない。加熱流体としては、例えば加熱された圧縮空気等を例示できる。
【００４６】
更に、前記捲縮が付与された糸を冷却ドラム（２１）で冷却した後、ワインダー（２２）に巻き取る。この冷却により、前記捲縮糸を該糸のガラス転移温度（Ｔｇ）よりも低い温度まで冷却するのが望ましい。これにより、時間が経過しても捲縮が緩まない十分な捲縮が付与されたポリ乳酸嵩高捲縮糸を製造することができる。
【００４７】
上記のようにして得られたポリ乳酸捲縮糸は、十分な強度を有しているから、例えばカーペットの構成糸として好適に用いられる。例えば前記ポリ乳酸捲縮糸をパイル糸に用いて構成されたカーペットは、使用時にはパイルが糸切れすることなく耐久性に優れると共に、使用後廃棄された場合には少なくともパイル部が微生物等により水と二酸化炭素に分解されるので地球環境保全に貢献することができる。
【実施例】
【００４８】
次に、この発明の具体的実施例について説明する。
【００４９】
＜実施例１＞
図１に示す構成からなる製造装置（１）を用いてポリ乳酸捲縮糸を製造した。即ち、まずポリ乳酸投入口（１０）からポリ乳酸チップ（重量平均分子量１６００００、融点１７０℃、ガラス転移温度５７℃、相対粘度３、Ｌ乳酸９８質量％とＤ乳酸２質量％からなる乳酸モノマーの重合体）１００質量部を投入する一方、顔料投入口（１１）から顔料０．５質量部を投入して２軸押出機（１２）内で２２０℃で溶融混練した後、押出機（１２）の先端に取り付けられた紡糸口金（１３）の複数の円形断面のノズルから紡糸ビーム温度２１５℃で押出して紡糸した。なお、溶融混練時には、押出機のベント口より真空引きすることによって系中に含まれる水分、オリゴマー等を除去した。
【００５０】
次に、紡糸された糸条を冷風装置（１４）からの冷風（２０℃７０％ＲＨ）によって冷却・固化した後、糸条に油剤付与装置（１５）でもって油剤を付与し、糸を集束し、次いで７７０ｍ／分の速度でローラで引き取り、引取り速度７９０ｍ／分・温度１３０℃に設定された予熱ローラ（２）で糸の予熱を行った。
【００５１】
しかる後、前記紡糸糸を引取り速度３０００ｍ／分・温度１３５℃に設定された延伸ローラ（３）に導くことによって紡糸糸を３．８倍に延伸した。この時、延伸ローラ（３）に導かれた糸は、該延伸ローラ（３）より下流側に配置された引取り速度３０３０ｍ／分・温度１３５℃の引き取りローラ（テンション付与装置）（４）によって緊張状態（張力０．１５ｃＮ／ｄＴ）に保持されており、この緊張状態で前記延伸ローラ（３）により糸の熱セットを行った。
【００５２】
次に、熱セットが行われた延伸糸に、加熱流体捲縮付与装置（５）を用いて１３０℃の加熱空気を接触させて糸に捲縮を付与した後、この捲縮糸を冷却ドラム（２１）で３０℃まで冷却し、２４５０ｍ／分の速度でワインダー（２２）に巻き取って、ポリ乳酸捲縮糸を得た。
【００５３】
＜実施例２＞
実施例１と同様の条件で紡糸して紡糸糸を得た。次に、紡糸された糸条を冷風装置（１４）からの冷風（２０℃７０％ＲＨ）によって冷却・固化した後、糸条に油剤付与装置（１５）でもって油剤を付与し、糸を集束し、次いで５８０ｍ／分の速度で引取りローラで引き取り、引取り速度６００ｍ／分・温度１４０℃に設定された予熱ロール（２）で糸の予熱を行った。
【００５４】
しかる後、前記紡糸糸を引取り速度３０００ｍ／分・温度１４５℃に設定された延伸ローラ（３）に導くことによって紡糸糸を５．０倍に延伸した。この時、延伸ローラ（３）に導かれた糸は、該延伸ローラ（３）より下流側に配置された引取り速度３０３０ｍ／分・温度１５０℃の引き取りローラ（テンション付与装置）（４）によって緊張状態（張力０．１５ｃＮ／ｄＴ）に保持されており、この緊張状態で前記延伸ローラ（３）により糸の熱セットを行った。
【００５５】
次に、熱セットが行われた延伸糸に、加熱流体捲縮付与装置（５）を用いて１３０℃の加熱空気を接触させて糸に捲縮を付与した後、この捲縮糸を冷却ドラム（２１）で３０℃まで冷却し、２４５０ｍ／分の速度でワインダー（２２）に巻き取って、ポリ乳酸捲縮糸を得た。
【００５６】
＜実施例３＞
紡糸口金として、Ｙ字型断面のノズルを備えたものを用いた以外は、実施例１と同様にして、異形度２．２のポリ乳酸捲縮糸を得た。
【００５７】
＜比較例１＞
図１に示す構成の製造装置から引き取りローラ（テンション付与装置）（４）を取り除いた構成の装置を用いてポリ乳酸捲縮糸の製造を試みた。即ち、実施例１と同様の条件で紡糸して紡糸糸を得た後、この紡糸された糸条を冷風装置（１４）からの冷風（２０℃７０％ＲＨ）によって冷却・固化した後、糸条に油剤付与装置（１５）でもって油剤を付与し、糸を集束し、次いで９９０ｍ／分の速度でローラで引き取り、引取り速度１０００ｍ／分・温度１３０℃に設定された予熱ロール（２）で糸の予熱を行った。
【００５８】
しかる後、前記紡糸糸を引取り速度２２００ｍ／分・温度１３５℃に設定された延伸ローラ（３）に導くことによって紡糸糸を２．２倍に延伸すると共に熱セットを行ったが、延伸ローラ（３）上で糸が弛んでしまい良好状態に糸を周回させることができなかった。このために、次の加熱流体捲縮付与装置内に糸をスムーズに投入することができなかった。
【００５９】
＜比較例２＞
延伸ローラ（３）を８０℃に設定した以外は、実施例１と同様にして行ったが、この場合延伸倍率を２．２倍以上に上げることはできなかった。次に、熱セットが行われた延伸糸に、加熱流体捲縮付与装置を用いて１３０℃の加熱空気を接触させて糸に捲縮を付与した後、この捲縮糸を冷却ドラムで３０℃まで冷却し、１８３０ｍ／分の速度でワインダーに巻き取って、ポリ乳酸捲縮糸を得た。
【００６０】
＜比較例３＞
予熱ローラ（２）を１５５℃に設定し、かつ引き取りローラ（テンション付与装置）（４）の引取り速度を３１００ｍ／分に設定することによって糸の張力を０．５ｃＮ／ｄＴに設定した以外は、実施例２と同様にしてポリ乳酸捲縮糸を得た。
【００６１】
上記のようにして得られた各ポリ乳酸捲縮糸の物性評価値を表１に示す。
【００６２】
【表１】
2005330610.tif 000003
【００６３】
＜引張強度測定法＞
ＪＩＳ  Ｌ１０９０に準拠して糸の引張強度を測定した。
【００６４】
＜伸度測定法＞
ＪＩＳ  Ｌ１０９０に準拠して糸の伸度を測定した。
【００６５】
＜熱水収縮率測定法＞
ＪＩＳ  Ｌ１０９０に準拠して糸の熱水収縮率を測定した。
【００６６】
表１から明らかなように、この発明の製造方法で製造された実施例１〜３のポリ乳酸捲縮糸は、十分な強度を備えていたし、熱水収縮率も小さかった。また、この発明の製造方法によれば、延伸ローラ上で弛みなく糸を周回させることができた。また、糸の異形度が１．５以下に設定された実施例１、２の捲縮糸は、毛羽の発生が殆どなかった。
【００６７】
これに対し、比較例１では、延伸ローラ上で周回させた糸に顕著な弛みが生じていた。また、比較例２の捲縮糸は、引張強度が弱く単糸の融着も見られて品位が低かったし、また熱水収縮率が非常に大きいので後加工工程で寸法安定性を確保できないことが懸念される。また、比較例３の捲縮糸は、引張強度が弱い上に、毛羽の発生が顕著であった。
【図面の簡単な説明】
【００６８】
【図１】この発明の製造方法で用いられる製造装置の一例を示す概略構成図である。
【図２】糸の異形度の説明図である。
【符号の説明】
【００６９】
１…製造装置
２…予熱ローラ
３…延伸ローラ
４…テンション付与装置
５…捲縮付与装置
【図１】
2005330610.tif 000004
【図２】
2005330610.tif 000005